КЕРАМИЧЕСКАЯ МАССА ДЛЯ ПРОИЗВОДСТВА КИРПИЧА, ЧЕРЕПИЦЫ
CERAMIC MIXTURE FOR MAKING BRICK, TILES

Изобретение относится к промышленности строительных материалов и касается составов керамических масс для производства кирпича, черепицы.
Известна керамическая масса, содержащая, мас.%: глину 76-79; уголь 1-1,5, измельченный брак кирпича после сушки 0,5-0,9; измельченные отходы производства стекловолокна - остальное [1].
Задача изобретения состоит в повышении водостойкости изделий из керамической массы.
Технический результат достигается тем, что керамическая масса для производства кирпича, черепицы, содержащая глину, измельченный брак кирпича после сушки, измельченные отходы производства стекловолокна, дополнительно содержит барду винно-коньячного производства и кремнегель при следующем соотношении компонентов, мас.%: глина 82,9-85,0; измельченный брак кирпича после сушки 0,1-1,0; измельченные отходы производства стекловолокна 10,0-15,0; барда винно-коньячного производства 1,0-1,5; кремнегель 1,0-1,5.
Составы керамической массы приведены в таблице.
Таблица
Компоненты
Состав, мас.%:
1
2
3
Глина
82,9,
83,9
85,0
Измельченный брак кирпича после сушки
0,1
0,54
1,0
Измельченные отходы производства стекловолокна
15,0
13,0
10,0
Барда винно-коньячного производства
1,0
13
1,5
Кремнегель
1,0
1,3
1,5
Коэффициент размягчения
0,8-0,85
0,8-0,85
0,8-0,85
Для приготовления керамической массы могут быть использованы качественные кирпичные глины любых месторождений. Могут быть использованы измельченные и просеянные через сетку №014 отходы (королек, короткие волокна) производства стекловолокна. Может быть использована барда винно-коньячного производства в виде осадка, образующегося в результате отфильтровывания напитков после брожения.
Керамическую массу приготавливают следующим образом.
Увлажняют и тщательно разминают глину. Брак кирпича после сушки подвергают помолу до полного прохождения через сетку №0,14. Все компоненты керамической массы смешивают. Влажность керамической массы выбирают в пределах 18-24%. Из полученной керамической массы формуют кирпич или черепицу, которые сушат до влажности 3-5%. На поверхность изделий наносят (напыляют) слой глазури и обжигают при температуре 1050-1150°С.
Источники информации
1. А.с. №631494 СССР, С04В 33/00, 1978.